(57)【特許請求の範囲】
【請求項１】
内部に膜原料源を備える真空槽と、複数の基材を回転自在に保持するための基材ホルダと、前記基材上に形成される多層膜をモニタリングするための１枚のモニタ基板と、中心部に１つの開口部とその周辺部に１つの開口部が形成されたモニタ基板マスクと、を備え、
前記基材ホルダと前記モニタ基板とが前記膜原料源を中心とする略同一曲面上に配置され、
前記モニタ基板が、前記基材ホルダの回転中心部の開口部に、前記モニタ基板と前記基材ホルダとが略同一の回転軸で独立に回転するように設置され、
前記モニタ基板マスクが前記モニタ基板の前記膜原料源側に配置され、
前記モニタ基板の中心部には、該中心部に形成される膜の分光光学特性を測定して前記多層膜の分光光学特性をモニタリングするための分光光学特性測定部が存在し、且つ、前記モニタ基板の周辺部の一部には、該周辺部の一部に形成される膜の各層の光学膜厚を測定して前記多層膜の各層の光学膜厚をモニタリングするための複数の光学膜厚測定部が存在し、
前記分光光学特性測定部が前記モニタ基板マスクの中心部の開口部に露出し、
前記モニタ基板が回転することによって前記モニタ基板マスクの周辺部の開口部に複数の前記光学膜厚測定部が切り替わって露出し、
前記分光光学特性測定部と前記光学膜厚測定部との中心間距離が１００ｍｍ以下である
ことを特徴とする成膜装置。
【請求項２】
前記モニタ基板の直径が１２０ｍｍ以下であることを特徴とする請求項１に記載の成膜装置。
【請求項３】
前記分光光学特性測定部の上方に分光光学特性モニタとして光ファイバが設けられていることを特徴とする請求項１または２に記載の成膜装置。
【請求項４】
基材上に多層膜を形成する成膜方法であって、
測定部表面上に形成される膜の分光光学特性を測定して前記多層膜の分光光学特性をモニタリングするための分光光学特性測定部と、該分光光学特性測定部の周辺部に存在し、測定部表面上に形成される膜の各層の光学膜厚を測定して前記多層膜の各層の光学膜厚をモニタリングするための複数の光学膜厚測定部とを有し、且つ、前記分光光学特性測定部と前記光学膜厚測定部との中心間距離が１００ｍｍ以下である、１枚のモニタ基板を、前記基材の近傍に配置する工程、
膜原料源に対して、前記複数の光学膜厚測定部のうちの１つの光学膜厚測定部を露出させ、残りの光学膜厚測定部を遮蔽する工程、
前記多層膜の各層の厚みを設定する工程、
設定された厚みの層が前記基材上に形成されるように、真空中で前記膜原料源にエネルギーを付与して前記基材上に膜原料を堆積させ、且つ、前記分光光学特性測定部上および前記露出した光学膜厚測定部上に前記膜原料を堆積させる工程、
前記露出した光学膜厚測定部上に形成された層の光学膜厚を測定する工程、
前記分光光学特性測定部上に形成された膜の分光光学特性を測定する工程、
前記膜原料源に対して、層が形成された前記光学膜厚測定部を遮蔽し、前記複数の光学膜厚測定部のうちの層が形成されていない１つの光学膜厚測定部を露出させる工程、および
前記設定された層の厚みと前記測定された光学膜厚および／または前記測定された分光光学特性とから、前記基材上に形成される残りの各層の厚みを再設定する工程、
を含むことを特徴とする成膜方法。
【請求項５】
前記モニタ基板の中心部で前記分光光学特性をモニタリングし、周辺部で前記光学膜厚をモニタリングすることを特徴とする請求項４に記載の成膜方法。
【請求項６】
請求項１〜３のうちのいずれか一項に記載の成膜装置により、１枚のモニタ基板上で分光光学特性と各層の光学膜厚とをモニタリングしながら基材上に多層膜を形成することを特徴とする請求項４または５に記載の成膜方法。
【請求項７】
真空蒸着法またはスパッタリング法により多層膜を形成することを特徴とする請求項４〜６のうちのいずれか一項に記載の成膜方法。
【発明の詳細な説明】
【技術分野】
【０００１】
本発明は、基材上に多層膜を形成するための成膜方法およびそのための成膜装置に関し、より詳しくは、多層膜の分光光学特性とその各層の光学膜厚とをモニタリングしながら基材上に多層膜を形成するための成膜方法およびそのための成膜装置に関する。
【背景技術】
【０００２】
光学フィルタやレンズ、反射鏡などの光学部材に所望の光学特性（光透過率や反射率、位相特性など）を付与したり、反射防止機能を付与したりするため、その表面に複数層からなる光学薄膜を形成することが多い。このように基材表面に光学薄膜などの薄膜を複数層形成する場合、真空蒸着装置やスパッタ装置などの成膜装置が従来から用いられている。
【０００３】
しかしながら、従来の成膜装置では膜厚制御誤差や屈折率のばらつきなどにより目標とする光学特性と実際に形成される多層膜の光学特性との間に差が生じることがあった。このため、膜厚制御誤差を小さくするために種々の成膜装置が提案されている。
【０００４】
例えば、特開２００２−１１５０５３号公報（特許文献１）には、内部に蒸発源を備える真空装置内に、前記蒸発源の上方に光学特性基板と膜厚制御モニタ基板と製品の基板を設置する基板ホルダとが配置された成膜装置が開示されている。また、特開２００７−５１３４７号公報（特許文献２）には、内部に蒸発源を備えるチャンバ内に、複数の基板を保持するホルダと、基板上に形成される各層の膜厚をモニタリングするために各層を形成するごとに切り替わって前記ホルダの開口部に露出する複数の第一のモニタ基板と、基板上に形成される多層膜の光学特性をモニタリングする第二のモニタ基板とを有し、前記第二のモニタ基板が前記ホルダ上に前記基板の設置範囲内に設置されている多層膜形成装置が開示されている。これらの装置では光学特性をモニタリングする基板と膜厚をモニタリングする基板とが別個独立に設けられており、多層膜の光学特性と各層の膜厚とを独立にモニタリングすることによって従来の成膜装置を用いた場合よりも高精度の膜厚制御を可能にした。
【０００５】
しかしながら、多層膜の光学特性の更なる高精度化が求められるに伴い、より高精度な膜厚制御が可能な成膜装置および成膜方法が求められている。
【特許文献１】特開２００２−１１５０５３号公報
【特許文献２】特開２００７−５１３４７号公報
【発明の開示】
【発明が解決しようとする課題】
【０００６】
本発明は、上記従来技術の有する課題に鑑みてなされたものであり、基材上に多層膜を形成する際に、より高精度な膜厚制御が可能な成膜装置および成膜方法を提供することを目的とする。
【課題を解決するための手段】
【０００７】
本発明者らは、上記目的を達成すべく鋭意研究を重ねた結果、多層膜の分光光学特性と各層の光学膜厚とを１枚のモニタ基板上で独立してモニタリングすると、膜厚ムラや温度分布の影響が小さく、より高精度な膜厚制御が可能となることを見出し、本発明を完成するに至った。
【０００８】
すなわち、本発明の成膜装置は、内部に膜原料源を備える真空槽と、複数の基材を回転自在に保持するための基材ホルダと、前記基材上に形成される多層膜をモニタリングするための１枚のモニタ基板と、中心部に１つの開口部とその周辺部に１つの開口部が形成されたモニタ基板マスクと、を備え、
前記基材ホルダと前記モニタ基板とが前記膜原料源を中心とする略同一曲面上に配置され、
前記モニタ基板が、前記基材ホルダの回転中心部の開口部に、前記モニタ基板と前記基材ホルダとが略同一の回転軸で独立に回転するように設置され、
前記モニタ基板マスクが前記モニタ基板の前記膜原料源側に配置され、
前記モニタ基板の中心部には、該中心部に形成される膜の分光光学特性を測定して前記多層膜の分光光学特性をモニタリングするための分光光学特性測定部が存在し、且つ、前記モニタ基板の周辺部の一部には、該周辺部の一部に形成される膜の各層の光学膜厚を測定して前記多層膜の各層の光学膜厚をモニタリングするための複数の光学膜厚測定部が存在し、
前記分光光学特性測定部が前記モニタ基板マスクの中心部の開口部に露出し、
前記モニタ基板が回転することによって前記モニタ基板マスクの周辺部の開口部に複数の前記光学膜厚測定部が切り替わって露出し、
前記分光光学特性測定部と前記光学膜厚測定部との中心間距離が１００ｍｍ以下である
ことを特徴とするものである。
【０００９】
前記モニタ基板の直径は１２０ｍｍ以下であることが好ましく、また、前記分光光学特性測定部の上方には分光光学特性モニタとして光ファイバが設けられていることが好ましい。
【００１０】
本発明の成膜方法は、基材上に多層膜を形成する成膜方法であって、
測定部表面上に形成される膜の分光光学特性を測定して前記多層膜の分光光学特性をモニタリングするための分光光学特性測定部と、該分光光学特性測定部の周辺部に存在し、測定部表面上に形成される膜の各層の光学膜厚を測定して前記多層膜の各層の光学膜厚をモニタリングするための複数の光学膜厚測定部とを有し、且つ、前記分光光学特性測定部と前記光学膜厚測定部との中心間距離が１００ｍｍ以下である、１枚のモニタ基板を、前記基材の近傍に配置する工程、
膜原料源に対して、前記複数の光学膜厚測定部のうちの１つの光学膜厚測定部を露出させ、残りの光学膜厚測定部を遮蔽する工程、
前記多層膜の各層の厚みを設定する工程、
設定された厚みの層が前記基材上に形成されるように、真空中で前記膜原料源にエネルギーを付与して前記基材上に膜原料を堆積させ、且つ、前記分光光学特性測定部上および前記露出した光学膜厚測定部上に前記膜原料を堆積させる工程、
前記露出した光学膜厚測定部上に形成された層の光学膜厚を測定する工程、
前記分光光学特性測定部上に形成された膜の分光光学特性を測定する工程、
前記膜原料源に対して、層が形成された前記光学膜厚測定部を遮蔽し、前記複数の光学膜厚測定部のうちの層が形成されていない１つの光学膜厚測定部を露出させる工程、および
前記設定された層の厚みと前記測定された光学膜厚および／または前記測定された分光光学特性とから、前記基材上に形成される残りの各層の厚みを再設定する工程、を含むことを特徴とするものである。
【００１１】
本発明の成膜方法では、前記モニタ基板の中心部で前記分光光学特性をモニタリングし、周辺部で前記光学膜厚をモニタリングすることが好ましい。
【００１２】
本発明の成膜方法としては、本発明の成膜装置により、１枚のモニタ基板上で分光光学特性と各層の光学膜厚とをモニタリングしながら基材上に多層膜を形成することが好ましい。
【００１３】
また、本発明の成膜方法では、真空蒸着法またはスパッタリング法により多層膜を形成することが好ましい。
【発明の効果】
【００１４】
本発明によれば、基材上に多層膜を形成する際に、より高精度な膜厚制御することが可能となる。
【発明を実施するための最良の形態】
【００１５】
以下、図面を参照しながら本発明の好適な実施形態について詳細に説明するが、本発明はこの図面に限定されるものではない。なお、以下の説明および図面中、同一または相当する要素には同一の符号を付し、重複する説明は省略する。
【００１６】
先ず、本発明の成膜装置について説明する。図１は本発明の成膜装置の一例を概略的に示す模式図である。真空槽１内の下部には膜原料源１２が配置されている。前記膜原料源１２は、採用する成膜方法により適切な膜原料源を配置することができ、例えば、真空蒸着法の場合には抵抗加熱や電子銃加熱などによる蒸発源が配置され、スパッタリング法の場合にはカソードおよびターゲットを備えるスパッタ源が配置される。
【００１７】
前記膜原料源１２の上方には、複数の基材３を回転自在に保持するための基材ホルダ２と、前記基材３上に形成される多層膜をモニタリングするための１枚のモニタ基板６と、モニタ基板マスク４とが配置されている。
【００１８】
前記基材ホルダ２と前記モニタ基板６とは前記膜原料源１２を中心とする略同一曲面上に配置されている。このように配置することによって基材３上での多層膜の成膜条件に近似した条件で分光光学特性と光学膜厚を測定することができる。また、基材ホルダ２は複数の基材３を膜原料源１２から等距離に保持できる点でドーム状であることが好ましい。
【００１９】
前記基材ホルダ２は回転中心部に開口部を有し、この開口部に前記モニタ基板６が回転自在に設置されている。前記モニタ基板６は通常、モニタ基板ホルダ５にセットされて設置されているが、回転自在に設置されていれば前記モニタ基板６の設置手段は特に限定されない。前記基材ホルダ２と前記モニタ基板６は略同一の回転軸で独立に回転する。前記モニタ基板６がモニタ基板ホルダ５にセットされている場合には、前記モニタ基板６と前記モニタ基板ホルダ５の回転軸は同一であり、前記モニタ基板ホルダ５を回転駆動させることによりこれらは一体となって前記基材ホルダ２に対して略同一の回転軸で独立に回転する。
【００２０】
前記モニタ基板マスク４は固定した状態で前記モニタ基板６の膜原料源１２側に配置されている。前記モニタ基板マスク４は図２に示すように中心部に１つの開口部４１とその周辺部に１つの開口部４２が形成されている。この中心部の開口部４１には前記モニタ基板６の中心部が露出し、周辺部の開口部４２には前記モニタ基板６の周辺部の一部が露出する。本発明の成膜装置では、前記露出したモニタ基板６の中心部でこの部分に形成される膜の分光光学特性が測定され、これにより多層膜の分光光学特性がモニタリングされる。また、前記露出したモニタ基板６の周辺部でこの部分に形成される膜の各層の光学膜厚が測定され、これにより多層膜の各層の光学膜厚がモニタリングされる。すなわち、図３に示すように、本発明に用いられるモニタ基板６には、その中心部に形成される膜の分光光学特性を測定する部分（以下、「分光光学特性測定部６１」という。）と、その周辺部の一部に形成される膜の各層の光学膜厚を測定する部分（以下、「光学膜厚測定部６２」という。）とが１枚のモニタ基板上に存在する。これにより、分光光学特性測定部６１と光学膜厚測定部６２の温度が略同一となり、これらの測定部における光学特性のバラツキが小さくなってより高精度の膜厚制御が可能となる。
【００２１】
なお、本発明では、前記モニタ基板マスク４の中心部の開口部を「分光光学特性測定用開口部４１」、前記モニタ基板マスク４の周辺部の開口部を「光学膜厚測定用開口部４２」という。
【００２２】
前記分光光学特性測定用開口部４１の直径はその上に設置される分光光学モニタ７の投受光部７ａの直径に対して３倍以上の直径であることが好ましい。前記分光光学特性測定用開口部４１の直径が上記下限未満になると前記分光光学特性測定部６１に膜原料が堆積する時にモニタ基板マスク４の厚みにより前記分光光学特性測定部６１と膜原料源１２との間に陰が形成され、これに起因する膜厚ムラが発生して正確な分光光学特性を測定できなくなる傾向にある。一方、前記分光光学特性測定用開口部４１の直径を大きくすると膜厚ムラの影響を受けることなく正確な分光光学特性を測定することができるため、前記分光光学特性測定用開口部４１の直径の上限は特に制限されない。しかしながら、前記分光光学特性測定用開口部４１の直径が大きすぎると前記光学膜厚測定用開口部４２の直径を小さくする必要性が生じる場合があるため、前記分光光学特性測定用開口部４１の直径は前記分光光学特性モニタ投受光部７ａの直径に対して６倍以下の直径であることが好ましい。以上の観点から、前記分光光学モニタ投受光部７ａの直径がφ５ｍｍである場合には前記分光光学特性測定用開口部４１の直径はφ１５〜３０ｍｍであることが好ましい。なお、前記分光光学特性測定用開口部４１の直径が前記分光光学特性モニタ投受光部７ａの直径の３倍未満の場合でも前記分光光学特性モニタ投受光部７ａの直径を小さくすることによって前記分光光学特性測定用開口部４１の直径を前記分光光学特性モニタ投受光部７ａの直径の３倍以上にすることができ、正確な分光光学特性を測定することができる。また、前記分光光学特性測定用開口部４１の直径が大きすぎる場合には前記分光光学特性モニタ投受光部７ａの直径を小さくすることによって前記分光光学特性測定用開口部４１の直径も小さくすることができる。
【００２３】
また、前記光学膜厚測定用開口部４２の直径はその上に設置される光学膜厚モニタ８の投受光部８ａの直径に対して３倍以上の直径であることが好ましい。前記光学膜厚測定用開口部４２の直径が上記下限未満になると前記光学膜厚測定部６２に膜原料が堆積する時にモニタ基板マスク４の厚みにより前記光学膜厚測定部６２と膜原料源１２との間に陰が形成され、これに起因する膜厚ムラが発生し、正確な光学膜厚が測定できなくなる傾向にある。一方、前記光学膜厚測定用開口部４２の直径を大きくすると膜厚ムラの影響を受けることなく正確な光学膜厚を測定することができるため、前記光学膜厚測定用開口部４２の直径の上限は特に制限されない。しかしながら、前記光学膜厚測定用開口部４２の直径が大きすぎると使用できる光学膜厚測定部６２の数が少なくなりモニタリングできる層の数が減少して多層膜の積層数が制限される傾向にある。このため、前記光学膜厚測定用開口部４２の直径は前記光学膜厚モニタ投受光部８ａの直径に対して４倍以下の直径であることが好ましい。以上の観点から、前記光学膜厚モニタ投受光部８ａの直径がφ５ｍｍである場合には前記光学膜厚測定用開口部４２の直径はφ１５〜２０ｍｍであることが好ましい。
【００２４】
前記基材３上に多層膜を形成している間、前記分光光学特性測定部６１および光学膜厚測定部６２にも膜原料が堆積して膜が形成される。このとき、１層または２〜３層形成する毎に前記モニタ基板６を回転させる。前記モニタ基板マスク４が固定されているため、前記モニタ基板６を回転させることにより、膜が形成された光学膜厚測定部６２に切り替わって新たな光学膜厚測定部６２が光学膜厚測定用開口部４２に露出し、この新たな光学膜厚測定部６２に堆積した膜の光学膜厚を測定することにより、次の層の光学膜厚をモニタリングすることができる。この操作を繰り返すことにより複数の光学膜厚測定部６２でそれぞれ１層または２〜３層毎に光学膜厚をモニタリングすることができる。
【００２５】
一方、分光光学特性測定部６１は前記モニタ基板マスク４の中心部の開口部に露出しているため、前記モニタ基板６を回転させても常に露出している。したがって、前記基材３上に多層膜を形成している間、前記分光光学特性測定部６１にも同じ層構成の膜が形成され、この膜の分光光学特性を測定することにより、基材３上の多層膜の分光光学特性をモニタリングすることができる。
【００２６】
前記分光光学特性測定部６１と前記光学膜厚測定部６２との中心間距離は１００ｍｍ以下であり、６０ｍｍ以下であることが好ましく、５０ｍｍ以下であることがより好ましい。前記中心間距離が上記範囲にあると前記分光光学特性測定部６１に形成された膜の各層の膜厚と前記光学膜厚測定部６２に形成された膜の各層の厚みとの差が小さくなり、高精度の膜厚制御が可能となる。なお、前記中心間距離の下限は特に制限されないが、３０ｍｍであることが好ましい。
【００２７】
また、前記モニタ基板６の直径は１２０ｍｍ以下であることが好ましく、１００ｍｍ以下であることがより好ましい。前記モニタ基板６の直径が上記上限を超えると前記モニタ基板６内での温度分布が大きくなり、さらに膜原料源１２との距離に差が生じるため、分光光学特性測定部６１と光学膜厚測定部６２に堆積する膜の厚みの差が大きくなる傾向にある。
【００２８】
前記分光光学特性測定用開口部４１の上方には分光光学特性モニタ７が設けられている。この分光光学特性モニタ７は分光光学特性測定用光源および受光装置１０に接続されている。これにより、分光光学特性測定用光源１０の多波長または単波長の光を分光光学特性モニタ７を介して分光光学特性モニタ投受光部７ａから分光光学特性測定部６１に照射することができる。また、照射された光の反射光を分光光学特性モニタ投受光部７ａで受光して分光光学特性モニタ７を介して分光光学特性測定用受光装置１０に伝搬し、分光計測することができる。前記分光光学特性測定用受光装置１０としては、計測時間が短いラインセンサを搭載した瞬間マルチ分光光度計が好ましい。また、分光光学特性モニタ投受光部７ａをモニタ基板６に対して近づけることにより測定精度の向上が可能であることから分光光学特性モニタ７は光ファイバであることが好ましい。
【００２９】
また、前記光学膜厚測定用開口部４２の上方には光学膜厚モニタ８が設けられている。この光学膜厚モニタ８は光学膜厚測定用光源および受光装置９に接続されている。これにより、光学膜厚測定用光源９の単波長の光を光学膜厚モニタ８を介して光学膜厚モニタ投受光部８ａから光学膜厚測定用開口部４２に露出した光学膜厚測定部６２に照射することができる。また、照射された光の反射光を光学膜厚投受光部８ａで受光して光学膜厚モニタ８を介して光学膜厚測定用受光装置９に伝搬し、膜厚計測することができる。前記光学膜厚測定用受光装置９としては、低照度から高照度まで光電流の直線性が良好であることからシリコンフォトダイオードが好ましい。また、光学膜厚モニタ投受光部８ａをモニタ基板６に対して近づけることにより測定精度の向上が可能であることから光学膜厚モニタ８は光ファイバであることが好ましい。
【００３０】
前記光学膜厚測定用受光装置９および前記分光光学特性測定用受光装置１０は演算・制御システム１１に接続されている。また、演算・制御システム１１は膜原料源１２に接続されている。これにより、光学膜厚測定用受光装置９および分光光学特性測定用受光装置１０で得られた測定結果を用いて演算・制御システム１１でさらに積層する層の成膜条件を決定し、この条件に基づいて膜原料源１２などを制御することができる。
【００３１】
次に、本発明の成膜方法について説明する。本発明の成膜方法は、基材上に多層膜を形成する成膜方法であって、
（Ｉ）測定部表面上に形成される膜の分光光学特性を測定して前記多層膜の分光光学特性をモニタリングするための分光光学特性測定部と、該分光光学特性測定部の周辺部に存在し、測定部表面上に形成される膜の各層の光学膜厚を測定して前記多層膜の各層の光学膜厚をモニタリングするための複数の光学膜厚測定部とを有し、且つ、前記分光光学特性測定部と前記光学膜厚測定部との中心間距離が１００ｍｍ以下である、１枚のモニタ基板を、前記基材の近傍に配置する工程、
（ＩＩ）膜原料源に対して、前記複数の光学膜厚測定部のうちの１つの光学膜厚測定部を露出させ、残りの光学膜厚測定部を遮蔽する工程、
（ＩＩＩ）前記多層膜の各層の厚みを設定する工程、
（ＩＶ）設定された厚みの層が前記基材上に形成されるように、真空中で前記膜原料源にエネルギーを付与して前記基材上に膜原料を堆積させ、且つ、前記分光光学特性測定部上および前記露出した光学膜厚測定部上に前記膜原料を堆積させる工程、
（Ｖ）前記露出した光学膜厚測定部上に形成された層の光学膜厚を測定する工程、
（ＶＩ）前記分光光学特性測定部上に形成された膜の分光光学特性を測定する工程、
（ＶＩＩ）前記膜原料源に対して、層が形成された前記光学膜厚測定部を遮蔽し、前記複数の光学膜厚測定部のうちの層が形成されていない１つの光学膜厚測定部を露出させる工程、および
（ＶＩＩＩ）前記設定された層の厚みと前記測定された光学膜厚および／または前記測定された分光光学特性とから、前記基材上に形成される残りの各層の厚みを再設定する工程、を含むことを特徴とするものである。
【００３２】
本発明の成膜方法では、基材上に形成する多層膜の分光光学特性と光学膜厚とを１つのモニタ基板上でモニタリングする。これにより、膜厚ムラや温度分布の影響を小さくすることができ、より高精度な膜厚制御が可能となる。
【００３３】
先ず、分光光学特性測定部と複数の光学膜厚測定部とを有するモニタ基板を基材の近傍に配置し（工程（Ｉ））、膜原料源に対して、前記複数の光学膜厚測定部のうちの１つを露出させ、残りの光学膜厚測定部を遮蔽する（工程（ＩＩ））。これにより、膜原料源に対して、基材、分光光学特性測定部、および１つの光学膜厚測定部が露出する。
【００３４】
前記工程（ＩＩＩ）では、基材上に形成する多層膜の各層の膜厚を設定する。この工程（ＩＩＩ）は、層を形成する工程（ＶＩ）の前であればいずれの時点で実施してもよい。
【００３５】
次に、工程（ＩＩＩ）で設定された厚みの層が前記基材上に形成されるように、真空中で前記膜原料源にエネルギーを付与して前記基材上に膜原料を堆積させて層を形成する。また、同時に前記分光光学特性測定部上および前記露出した光学膜厚測定部上に前記膜原料を堆積させて層を形成する（工程（ＩＶ））。これにより、基材上および分光光学特性測定部上には多層膜（ただし、１層目を形成する工程では単層膜）が形成され、露出した光学膜厚測定部上には単層膜（ただし、後述する光学膜厚測定部の変更を実施しなかった場合には多層膜）が形成される。
【００３６】
次いで、前記露出した光学膜厚測定部上に形成された層の光学膜厚および前記分光光学特性測定部上に形成された膜（単層膜または多層膜）の分光光学特性を測定する（工程（Ｖ）および（ＶＩ））。
【００３７】
その後、前記膜原料源に対して、層が形成された前記光学膜厚測定部を遮蔽し、前記複数の光学膜厚測定部のうちの層が形成されていない１つの光学膜厚測定部を露出させる（工程（ＶＩＩ））。これにより、露出させる１つの光学膜厚測定部を、層が形成されたものから層が形成されていないものに変更することができる。この工程（ＶＩＩＩ）は各層を形成する毎に実施することが好ましいが、２〜３層形成する毎に実施することも可能である。
【００３８】
前記工程（ＶＩＩＩ）では、前記光学膜厚および／または分光光学特性の測定値と工程（ＩＩＩ）で設定した層の厚みとから、この後に形成する残りの各層の厚みを再設定（厚みの変更がない場合も含む）する。この工程（ＶＩＩＩ）は前記光学膜厚および分光光学特性の測定後、次の層を形成する前であればいずれの時点で実施してもよい。
【００３９】
本発明の成膜方法では、前記工程（ＩＶ）〜（ＶＩＩＩ）を繰り返すことによって所望の多層膜を形成することができる。
【００４０】
前記成膜方法では、前記モニタ基板の中心部で前記分光光学特性をモニタリングし、周辺部で前記光学膜厚をモニタリングすることが好ましい。
【００４１】
前記成膜方法は、例えば、本発明の成膜装置を用いて実施することができる。以下、本発明の成膜方法を、図１に示す成膜装置を用いる場合を例に説明するが、本発明はこれに限定されるものではない。また、真空蒸着法を例にして説明するが、本発明の成膜方法はこれに限定されるものではなく、スパッタリング法などの従来公知の成膜方法を適用できる。
【００４２】
図４に本発明の成膜方法における膜厚制御方法のフローを示す。先ず、所望の多層膜の設計値から光学膜厚の制御値を計算する。得られた光学膜厚制御値に基づいて、真空槽１内を真空状態にし、次いで膜原料源（蒸発源）１２を加熱して膜原料を蒸発させ、基材３上、分光光学特性測定部６１上、および光学膜厚測定部６２上に膜原料を蒸着（堆積）させる。このとき、光学膜厚測定部６２において単波長の光で光学膜厚を測定しながら所定の膜厚になるまで膜原料を堆積させる。
【００４３】
得られた膜（単層）の分光光学特性を分光光学特性測定部６１において多波長または単波長の光で測定する。得られた分光光学特性から１層目の実際の膜厚を算出する。この膜厚実測値を考慮し、所望の多層膜を得るための２層目以降の膜厚を算出し、光学膜厚制御値を決定する。
【００４４】
モニタ基板を回転させて新たな光学膜厚測定部６２を露出（ただし、この操作は２〜３層毎に実施してもよい。）させ、膜原料を変更した後、決定した光学膜厚制御値に基づいて、蒸発源１２を加熱して膜原料を蒸発させ、基材３上および分光光学特性測定部６１上に２層目を形成し、光学膜厚測定部６２上に単層を形成する。このとき、上記１層目と同様に光学膜厚測定部６２において単波長の光で光学膜厚を測定しながら所定の膜厚になるまで膜原料を堆積させる。
【００４５】
得られた膜（２層）の分光光学特性を分光光学特性測定部６１において多波長または単波長の光で測定する。得られた分光光学特性から２層目の実際の膜厚を算出する。この膜厚実測値を考慮し、所望の多層膜を得るための３層目以降の膜厚を算出し、光学膜厚制御値を決定し、この値を用いて３層目を形成する。
【００４６】
この操作を所望の層数について繰り返すことによって得られる多層膜の分光光学特性と目標とする分光光学特性とを一致させることができる。ただし、分光光学特性から実際の膜厚を算出する際に測定している膜は真空状態または真空加熱状態のものであり、実際に膜を使用する環境とは異なる場合がある。例えば、真空加熱状態から大気常温状態に環境が変わると、膜中に大気中の水分が入り込み、見かけの光学膜厚が高くなることがある。このため、必要に応じて真空状態または真空加熱状態と膜を使用する状態とにおける光学膜厚の差を考慮する必要がある場合がある。
【実施例】
【００４７】
以下、実施例および比較例に基づいて本発明をより具体的に説明するが、本発明は以下の実施例に限定されるものではない。
【００４８】
（１）各測定部に形成される多層膜の反射率に与える膜厚ムラの影響について
屈折率１．５２の光学研磨された基材３上に屈折率１．６５の膜原料Ｍと屈折率２．１０の膜原料ＬとをＭ／Ｌ／Ｍの順に積層した多層膜を成膜する場合を想定して前記層構成の多層膜の波長４００〜８００ｎｍについての反射率Ｒに関するシミュレーションを実施した。なお、設計波長λは５００ｎｍとし、各層の膜厚は全て０．２５λとして設計した。また、計算は一般的な四端子行列法を用いて実施した。
【００４９】
（実施例１）
図１に示す本発明の成膜装置を用いる場合についてシミュレーションを実施した。使用するモニタ基板６の直径は１２０ｍｍであり、分光光学特性測定部６１と光学膜厚測定部６２との中心間距離は４５ｍｍである。
【００５０】
上記大きさのモニタ基板６を用いた場合、分光光学特性測定部６１に形成される膜の膜厚は光学膜厚測定部６２に形成される膜の膜厚に対して０．９９８〜１．００２倍の範囲にあり、最大でも０．４％の膜厚ムラしか発生しない。そこで、ここでは分光光学特性測定部６１上に形成される膜に対する光学膜厚測定部６２上に形成される膜の膜厚ムラを０．４％として前記反射率Ｒを計算した。
【００５１】
得られた結果を図５に示す。図５中、実線は、分光光学特性測定部６１上に形成される多層膜についての上記設計値から予測される反射率Ｒを示し、点線は、上述したように膜厚ムラを０．４％として計算した光学膜厚測定部６２上に形成される多層膜の反射率Ｒを示す。
【００５２】
（比較例１）
図９に示す従来の成膜装置を用いる場合についてシミュレーションを実施した。従来の一般的な成膜装置において基材ホルダ２の直径は約１０００ｍｍである。このような大きさの基材ホルダの場合、基材３上に形成される膜の膜厚に対して基材ホルダ２上では約４０％の膜厚ムラ（膜厚で０．８〜１．２倍）が発生すると経験的に考えられる。このような場合、従来の方法では一般的に補正マスクを用いて膜厚補正されるが、完全に補正することはできず、また、成膜条件や膜原料によっても適宜補正する必要がある。ここでは、基材ホルダ２の中心（分光光学特性測定用基板６３上）で分光光学特性をモニタリングし、基材ホルダ２の中心から３００ｍｍの地点（光学膜厚測定用基板６４上）で光学膜厚をモニタリングする場合についてシミュレーションを実施した。この場合、補正マスクを用いると分光光学特性測定用基板６３上および光学膜厚測定用基板６４上に形成される膜の膜厚は基材３上に形成される膜の膜厚に対して０．９８〜１．０２倍の範囲になると経験的に仮定でき、分光光学特性測定用基板６３上に形成される膜に対する光学膜厚測定用基板６４上に形成される膜の膜厚ムラを４％として前記反射率Ｒを計算した。
【００５３】
得られた結果を図６に示す。図６中、実線は、分光光学特性測定用基板６３上に形成される多層膜についての上記設計値から予測される反射率Ｒを示し、点線は、上述したように膜厚ムラを４％として計算した光学膜厚測定用基板６４上に形成される多層膜の反射率Ｒを示す。
【００５４】
（２）各測定部に形成される多層膜の反射率に与えるモニタ基板の温度分布の影響について
一般的に光学薄膜に用いられる原料には薄膜の光学特性が成膜時の基材温度に影響を受けやすいものが多い。この傾向は基材温度が２５０℃以下になると顕著であり、その影響は無視できない。例えば、基材温度が低下すると膜の充填密度が低下するが、膜の物質量は変化しないため屈折率が低下し、見かけ上、物理的な膜厚が厚くなる。
【００５５】
ここでは、１０℃の温度変化に対して膜厚が２％、屈折率が０．０２変化する膜原料を想定してシミュレーションを実施した。屈折率１．５２の光学研磨された基材３上に屈折率１．６５の膜原料Ｐと屈折率２．１０の膜原料ＱとをＰ／Ｑ／Ｐの順に積層した多層膜を成膜する場合を想定して前記層構成の多層膜の波長４００〜８００ｎｍについての反射率Ｒに関するシミュレーションを実施した。なお、膜原料Ｐ、Ｑはいずれも膜厚、屈折率が上記温度依存性を有するものと仮定した。また、設計波長λは５００ｎｍとし、各層の膜厚は全て０．２５λとして設計した。計算は一般的な四端子行列法を用いて実施した。
【００５６】
（実施例２）
実施例１と同じ成膜装置を用いる場合についてシミュレーションを実施した。実施例１に示した大きさのモニタ基板６の場合、基板６上で温度ムラはなく、分光光学特性測定部６１と光学膜厚測定部６２との温度差は０℃である。このような条件で成膜する場合について前記反射率Ｒを計算した。なお、ここでは実施例１のような装置形状に依存するモニタ基板６上の膜厚ムラはないと仮定した。
【００５７】
得られた結果を図７に示す。図７中、実線は、分光光学特性測定部６１上に形成される多層膜についての上記設計値から予測される反射率Ｒを示し、点線は、上述したようにモニタ基板６上で温度ムラがない場合の光学膜厚測定部６２上に形成される多層膜の反射率Ｒを示す。
【００５８】
（比較例２）
比較例１と同じ成膜装置を用いる場合についてシミュレーションを実施した。比較例１に示した大きさの基材ホルダ２の場合、基材ホルダ２上で±１０℃／１００ｍｍ程度の温度ムラが発生すると経験的に考えられる。比較例１と同様に基材ホルダ２の中心（分光光学特性測定用基板６３上）で分光光学特性をモニタリングし、基材ホルダ２の中心から３００ｍｍの地点（光学膜厚測定用基板６４上）で光学膜厚をモニタリングする場合、分光光学特性測定用基板６３に対して光学膜厚測定用基板６４の温度は１０℃低くなると経験的に仮定した。このような条件で成膜する場合について前記反射率Ｒを計算した。なお、ここでは比較例１のような装置形状に依存するモニタ基板６上の膜厚ムラはないと仮定した。
【００５９】
得られた結果を図８に示す。図８中、実線は、分光光学特性測定用基板６３上に形成される多層膜についての上記設計値から予測される反射率Ｒを示し、点線は、上述したように測定用基板の温度差が１０℃である場合の光学膜厚測定用基板６４上に形成される多層膜の反射率Ｒを示す。
【００６０】
図５および図７に示した結果から明らかなように、本発明の成膜装置を用いた場合（実施例１〜２）は、分光光学特性測定部上に形成される多層膜の反射率の予測値と光学膜厚測定部上に形成される多層膜の反射率はほとんど差がないことが確認され、膜厚制御のバラツキに対しても良好な結果が得られることが示された。一方、図６および図８に示した結果から明らかなように、従来の成膜装置を用いた場合（比較例１〜２）は、分光光学特性測定用基板上に形成される多層膜の反射率の予測値と光学膜厚測定用基板上に形成される多層膜の反射率は大きく異なり、膜厚制御のバラツキに対して膜厚ムラ、基板温度差などの重ね合わせにより最大約１０%程度の誤差が出る可能性があることが示された。
【産業上の利用可能性】
【００６１】
以上説明したように、本発明によれば、基材上に多層膜を形成する際に、より高精度な膜厚制御が可能となる。
【００６２】
したがって、本発明の成膜方法は、膜厚制御性に優れるため、より高精度の膜厚制御が要求される狭帯域反射防止膜、広帯域反射防止膜、干渉フィルタ、エッジフィルタなどを製造する場合に有用である。
【図面の簡単な説明】
【００６３】
【図１】本発明の成膜装置の一例を概略的に示す模式図である。
【図２】本発明に用いるモニタ基板マスクの一例を示す下面図である。
【図３】本発明に用いるモニタ基板の一例を示す下面図である。
【図４】本発明の成膜方法における膜厚制御方法を示すフロー図である。
【図５】実施例１において、各測定部上に形成される多層膜の反射率を計算した結果を示すグラフである。
【図６】比較例１において、各測定用基板上に形成される多層膜の反射率を計算した結果を示すグラフである。
【図７】実施例２において、各測定部上に形成される多層膜の反射率を計算した結果を示すグラフである。
【図８】比較例２において、各測定用基板上に形成される多層膜の反射率を計算した結果を示すグラフである。
【図９】従来の成膜装置を概略的に示す模式図である。
【符号の説明】
【００６４】
１…真空槽、２…基材ホルダ、３…基材、４…モニタ基板マスク、５…モニタ基板ホルダ、６…モニタ基板、７…分光光学特性モニタ、７ａ…分光光学特性モニタ投受光部、８…光学膜厚モニタ、８ａ…光学膜厚モニタ投受光部、９…光学膜厚測定用光源および受光装置、１０…分光光学特性測定用光源および受光装置、１１…演算・制御システム、１２…膜原料源、４１…分光光学特性測定用開口部、４２…光学膜厚測定用開口部、６１…分光光学特性測定部、６２…光学膜厚測定部、６３…分光光学特性測定用基板、６４…光学膜厚測定用基板。
【図１】
0004924311.tif 000002
【図２】
0004924311.tif 000003
【図３】
0004924311.tif 000004
【図４】
0004924311.tif 000005
【図５】
0004924311.tif 000006
【図６】
0004924311.tif 000007
【図７】
0004924311.tif 000008
【図８】
0004924311.tif 000009
【図９】
0004924311.tif 000010